(57)【特許請求の範囲】
【請求項１】
半導体基板の表面の導体膜や絶縁膜を研磨加工するための研磨剤であって、分散媒と、該分散媒に分散した砥粒とを含み、
上記分散媒は、フッ化水素酸、塩酸、硫酸、硝酸、酢酸及び有機酸のうちの少なくともいずれかの酸を含む酸性溶液、アンモニア水、水酸化カリウム、水酸化ナトリウム及びアミンのうちの少なくともいずれかの塩基を含むアルカリ性溶液、上記酸と上記塩基との塩を含む溶液、の何れかであり、
上記研磨剤は、ＮＨ４Ｃｌ、ＮＨ４ＣｌＯ４、ＮＨ４ＨＣＯ３、ＣｕＣｌ２、ＣｕＳＯ４、アジピン酸、クエン酸水和物、コハク酸、シュウ酸アンモニウム、ショ糖、マロン酸、のうちの少なくともいずれかを含み、上記分散媒中に沈殿した結晶が上記砥粒となすことを特徴とする研磨剤。
【請求項２】
請求項１に記載の研磨剤を用いて半導体基板の表面を研磨することを特徴とする半導体基板の研磨方法。
【請求項３】
請求項２に記載の研磨方法を用いて半導体基板の表面を研磨する工程を有することを特徴とする半導体装置の製造方法。
【発明の詳細な説明】
【０００１】
【発明の属する技術分野】
本発明は、電子材料、磁性材料、光学材料の研磨プロセスに好適な研磨剤と、これを用いる研磨方法及び半導体装置の製造方法とに関する。
【０００２】
【従来の技術】
近年、半導体集積回路の高集積化を図るため、配線技術はますます微細化、多層化の方向に進んでおり、これによって層間絶縁膜の段差が大きくなる傾向にある。この層間絶縁膜の段差は、その上に形成される配線の加工精度及び信頼性を低下させる原因となる。このため、層間絶縁膜の平坦性を向上させるための研磨技術が重要になっており、例えば特開平９−２２８８５号公報には、半導体ウエハの層間絶縁膜の化学機械研磨について記載されている。
【０００３】
従来より用いられている半導体基板用研磨剤としては、例えば、特開平１１−１１１６５７号公報に記載されているように、酸性（ｐＨ３程度）のアルミナスラリや、シリカ粒子を砥粒として分散させた中性シリカスラリ、この中性スラリに水酸化ナトリウム等を添加したアルカリ性シリカスラリなどが挙げられる。この公報には、さらに、砥粒として、これら以外に金属アルコキシドを加水分解して得られるアルミナ粒子、酸化チタン粒子、酸化ジルコニウム等の酸化物粒子も記載されている。
【０００４】
【発明が解決しようとする課題】
これら従来の研磨剤において用いられている金属（半金属を含む）又は金属酸化物からなる砥粒は、研磨後、被研磨物表面や、パッド、ドレッサ等の研磨装置内に付着して残ってしまい、このままでは平坦性や膜特性を害してしまう。そこで、研磨の後処理として、例えば、特開平９−２２８８５号公報に記載されているように、アルカリ洗浄液やスクラブ洗浄が行われていた。しかし、これら従来の研磨剤において用いられている金属（半金属を含む）又は金属酸化物からなる砥粒は、洗浄により完全に除くことは難しく、特に砥粒が半導体基板表面にめり込んでいる場合、その除去は非常に困難であった。
【０００５】
そこで本発明は、研磨後に残った砥粒を容易に除去することのできる研磨剤と、これを用いる研磨方法及び半導体装置の製造方法を提供することを目的とする。
【０００６】
【課題を解決するための手段】
本発明によれば、半導体基板の表面の導体膜や絶縁膜を研磨加工するための研磨剤であって、分散媒と、該分散媒に分散した砥粒とを含み、
上記分散媒は、フッ化水素酸、塩酸、硫酸、硝酸、酢酸及び有機酸のうちの少なくともいずれかの酸を含む酸性溶液、アンモニア水、水酸化カリウム、水酸化ナトリウム及びアミンのうちの少なくともいずれかの塩基を含むアルカリ性溶液、上記酸と上記塩基との塩を含む溶液、の何れかであり、
上記研磨剤は、ＮＨ４Ｃｌ、ＮＨ４ＣｌＯ４、ＮＨ４ＨＣＯ３、ＣｕＣｌ２、ＣｕＳＯ４、アジピン酸、クエン酸水和物、コハク酸、シュウ酸アンモニウム、ショ糖、マロン酸、のうちの少なくともいずれかを含み、上記分散媒中に沈殿した結晶が上記砥粒となすことを特徴とする研磨剤が提供される。
【０００７】
さらに、本発明では、これら本発明の研磨剤を用いて研磨を行う研磨方法と、該方法を用いる半導体装置の製造方法とが提供される。
【０００８】
【発明の実施の形態】
本発明の研磨剤に含まれる砥粒は、分散媒への常温での溶解度が０．００１ｇ／１００ｇ以上であって、固体の状態で分散媒中に存在しうるものであれば、特に限定されるものではなく、無機物であっても有機物であったも構わないが、被研磨物の特性に影響を与えないものであることが望ましい。例えば、被研磨物が半導体基板の場合には、ナトリウム、カルシウムなどを含まない材料を用いることが好ましい。
【０００９】
本発明において砥粒として用いることのできる無機化合物としては、
AgBr、AgCl、AgClO4、Ag2CrO4、AgF、AgNO3、Ag2O、Ag2SO4等のAg化合物、
AlCl3、Al(NO3)3、Al2(SO4)3、Al(ClO4)3・9H2O、AlCs(SO4)2・12H2O、AlF3・3H2O、 AlK(SO4)2・12H2O、AlNH4(SO4)2・12H2O、AlNa(SO4)2・12H2O等のAl化合物、
As2O3等のAs化合物、
BaBr2、BaCl2、Ba(ClO3)2、BaI2、Ba(NO2)2、Ba(NO3)2、Ba(OH)2、BaS、BaSO4等のBa化合物、
Be(ClO4)2、Be(NO3)2、BeSO4等のBe化合物、
CaBr2等のBr化合物、
CaCO3、CaCl2、Ca(ClO4)2、CaCrO4、CaI2、Ca(IO3)2、Ca(NO3)2、Ca(OH)2、CaSO4等のCa化合物、
CdBr2、CdCl2、Cd(ClO3)2、Cd(ClO4)2、CdI2、Cd(NO3)2、CdSO4等のCd化合物、
Ce2(SO4)3、Ce(IO3)3、Ce2Mg3(NO3)12・24H2O、Ce (NH4)2(NO3)5・4H2O、Ce(NO3)4、Ce(NH4)(NO3)6、Ce2(WO4)3等のCe化合物、
CoBr2、CoCl2、Co(ClO3)2、CoI2、Co(NO3)2、CoSO4等のCo化合物、
Cr(NO3)3、CrO3等のCr化合物、
CsCl、CsClO3、CsClO4、CsI、CsNO3、Cs2SO4等のCs化合物、
CuBr2、CuCl2、Cu(ClO3)2、Cu(NO3)2、CuSO4、CuCl2、Cu(ClO4)2・6H2O、CuCrO4、CuF2・2H2O、CuI、CuI2、CuK2(SO4)・6H2O、Cu(NH4)2Cl4・2H2O、 Cu(NH4)2(SO4)2・6H2O、CuSeO4・5H2O、Cu(SiF6)・4H2O、Cu(SO3NH2)2等のCu化合物、
FeBr2 、FeCl2、FeCl3、Fe(ClO4)2、Fe(ClO4)3、Fe(NO3)2、Fe(NO3)3、FeSO4、FeF3・3H2O、FeK2(SO4)2・6H2O、FeNH4(SO4)2・12H2O、Fe(NH4)2(SO4)2・6H2O等のFe化合物、
GeO2等のGe化合物、
H3BO3等のB化合物、
HClO4・H2O等のCl化合物、
H3PO4等のP化合物、
HgBr2、HgCl2、Hg2Cl2、Hg(ClO4)2等のHg化合物、
I2、
InCl3等のIn化合物、
KBr、KBrO3、K2CO3、KCl、KClO3、KClO4、K2CrO4、K2Cr2O7、KF、K3[Fe(CN)6]、K4[Fe(CN)6]、KHCO3、KH2PO4、K2HPO4、KI、KIO3、KIO4、KMnO4、K2MnO4、KNO3、KOH、K3PO4、KSCN、K2SO3、K2SO4、KHF2、KHSO4、KNO2等のK化合物、
LaCl3、La(NO3)3、La2(SO4)3等のLa化合物、
LiBr、LiBrO3、Li2CO3、LiCl、LiClO4、Li2CrO4、LiI、LiNO3、LiOH、Li2SO4等のLi化合物、
MgBr2、MgCO3、MgCl2、Mg(ClO3)2、Mg(ClO4)2、MgCrO4、MgMoO4、Mg(NO3)2、MgSO3、MgSO4等のMg化合物、
MnBr2、MnCl2、Mn(NO3)2、MnSO4等のMn化合物、
MoO3等のMo化合物、
NH4Br、NH4Cl、NH4ClO4、(NH4)2CrO4、(NH4)Cr2O7、NH4F、NH4HCO3、NH4H2PO4、(NH4)2HPO4、NH4I、NH4NO3、NH4SCN、(NH4)2SO4、(NH4)2S2O8、(NH3OH)Cl、(NH4)2CO3、NH4HF2、NH4N3、NH4NO3等のNH4化合物、
NaBO2、NaBr、NaBrO3、NaCN、Na2CO3、NaCl、NaClO2、NaClO3、NaClO4、Na2CrO4、Na2Cr2O7、NaF、Na4[Fe(CN)6]、NaHCO3、NaH2PO4、Na2HPO4、NaI、NaIO3、NaMnO4、NaNO2、NaNO3、NaOH、Na4P2O7、Na2S、NaSCN、Na2SO3、Na2SO4、Na2S2O3、Na3VO4、Na2WO4等のNa化合物、
NdCl3、Nd(NO3)3、Nd2(SO4)3等のNd化合物、
NiBr2、NiCl2、Ni(ClO3)2、Ni(ClO4)2、Ni(NO3)2、NiSO4等のNi化合物、
PbBr2、PbCl2、PbI2、Pb(NO3)2、PbSO4等のPb化合物、
PrCl3、Pr(NO3)3、Pr2(SO4)3等のPr化合物、
PtCl4、[PtCl(NH3)5]Cl3、[Pt(NH3)6]Cl4等のPt化合物、
RbBr、RbCl、RbClO3、RbClO4、Rb2CrO4、Rb2Cr2O7、RbI、RbNO3、Rb2SO4等のRb化合物、
SbCl3等のSb化合物、
SeO2等のSe化合物、
SmCl3等のSm化合物、
SrBr2、SrCl2、Sr(ClO3)2、Sr(ClO4)2、SrI2、Sr(NO2)2、Sr(NO3)2、Sr(OH)2、SrSO4等のSr化合物、
Th(NO3)4、Th(SO4)2等のTh化合物、
TlBr、TlCl、TlClO4、TlNO2、TlNO3、TlOH、Tl2SO4等のTl化合物、
U(SO4)2、UO2CrO4、UO2(NO3)2、UO2SO4等のU化合物、
YBr3、YCl3、Y(NO3)3、Y2(SO4)3等のY化合物、
Yb2(SO4)3等のYb化合物、及び、
ZnBr2、ZnCl2、Zn(ClO2)2、Zn(ClO3)2、Zn(ClO4)2、ZnI2、Zn(NO3)2、ZnSO4等のZn化合物が挙げられる。
【００１０】
これらのうちAl化合物、Ce化合物、Cu化合物、Fe化合物及び／又はNH4化合物を用いることが好ましく、特にNH4化合物は半導体製品への影響がないため好ましい。最も好ましい砥粒材料としては、NH4Cl、NH4ClO4、NH4HCO3、Ce2(SO4)3、CuCl2及びCuSO4が挙げられる。
【００１１】
本発明において砥粒として用いることのできる有機物の具体例としては、有機酸類（有機酸及びそのエステル又は塩）、アルコール化合物、エーテル化合物、フェノール化合物、含窒素化合物などが挙げられる。これら有機物は、一般に無機物よりも結晶が柔らかいため、被研磨物に研磨傷を付けにくく、有機材料や金属・半金属の酸化物などからなる絶縁膜といった柔らかい物を研磨するのに特に優れている。
【００１２】
有機酸類としては、アジピン酸、アセチルサリチル酸、安息香酸塩（安息香酸カリウム、ストリキニーネ安息香酸塩など）、ｏ−ニトロ安息香酸、ｐ−ヒドロキシ安息香酸、カルバミン酸エステル（カルバミン酸エチルなど）、ギ酸塩（ギ酸カリウム、ギ酸マグネシウムニ水和物など）、クエン酸、クエン酸水和物、クロロ酢酸（すなわち、α−クロロ酢酸、β−クロロ酢酸又はγ−クロロ酢酸）、コハク酸、シュウ酸塩（シュウ酸アンモニウム、シュウ酸カリウムなど）、シュウ酸水和物、酒石酸（すなわち、（＋）−酒石酸又は（−）−酒石酸）、ニコチン酸、ニコチン酸塩酸塩、マレイン酸、マロン酸、ＤＬ−マンデル酸、ＤＬ−リンゴ酸、吉草酸塩（吉草酸銀など）、グルコン酸塩（グルコン酸カリウムなど）、ケイ皮酸塩（cis−ケイ皮酸カルシウムなど）、酢酸塩（酢酸ウラニルニ水和物、酢酸カルシウム、酢酸セシウム、酢酸マグネシウム四水和物、酢酸リチウムニ水和物など）、サリチル酸塩（サリチル酸アンモニウム、サリチル酸カリウム水和物など）、トリクロロ酢酸、ナフタレンスルホン酸塩（１−ナフタレンスルホン酸アンモニウム、２−ナフタレンスルホン酸アンモニウムなど）、馬尿酸、馬尿酸エステル（馬尿酸エチルなど）、フェノキシ酢酸塩（フェノキシ酢酸アンモニウムなど）、フマル酸塩（フマル酸カルシウム三水和物など）、酪酸塩（酪酸カルシウム水和物、酪酸バリウムなど）、及び、アミノ酸類などが挙げられる。
【００１３】
アミノ酸類としては、例えば、Ｌ−アスコルビン酸、グリシン、ＤＬ−α−アミノイソ酪酸、アミノ酪酸（ＤＬ−α−アミノ酪酸、３−アミノ酪酸又は４−アミノ酪酸など）、アミノプロピオン酸（ＤＬ−アラニン、Ｌ−アラニン、β−アラニンなど）、オロト酸エステル塩（オロト酸エチルアンモニウム、オロト酸ベンジルアンモニウムなど）及びＤＬ−バリンといったアミノ酸類などが使用可能である。
【００１４】
アルコール化合物としては、Ｄ−グルコース、Ｄ−グルコース水和物、ショ糖及びＤ−マンニトールといった糖類、並びに、グリセロリン酸塩（グリセロリン酸カルシウム）などが挙げられ、エーテル化合物としては１８−クラウン−６などが挙げられる。なお、ここで挙げた糖類は単糖類及び二糖類であるが、三糖以上の多糖であってもよい。
【００１５】
フェノール化合物としては、カテコール、２−ナフトール、ｍ−ニトロフェノール、ヒドロキノン、レゾルシノール、グリシジルグリシン、ピロガロールなどが挙げられる。
【００１６】
含窒素化合物には、アミン化合物、アミド化合物、イミド化合物、ニトロ化合物、アンモニウム塩、窒素をヘテロ原子として含む複素環化合物などが挙げられ、具体的には、アセトアニリド、アセトアミド、アニリン塩酸塩、エチレンジアミン四酢酸、カフェイン、尿素、チオ尿素、２，４，６−トリニトロトルエン、フェニレンジアミン（すなわち、ｏ−フェニレンジアミン、α−ｍ−フェニレンジアミン、β−ｍ−フェニレンジアミン、ｐ−フェニレンジアミン）、アクリルアミド、アンチピリン、キニーネ塩（キニーネ塩酸塩ニ水和物、キニーネ硫酸塩七水和物など）、コカイン塩酸塩、コデインリン酸塩ニ水和物、スクシンイミド水和物、タウリン、テトラエチルアンモニウム塩（テトラエチルアンモニウムクロリド、テトラエチルアンモニウムブロミド、テトラエチルアンモニウムヨージドなど）、テトラプロピルアンモニウム塩（テトラプロピルアンモニウムヨージドなど）、テトラメチルアンモニウム塩（テトラメチルアンモニウムブロミド、テトラメチルアンモニウムヨージドなど）、トリス（ヒドロキシメチル）アミノメタン、ピラゾール、プテリジン、ヘキサメチレンテトラミンなどを使用することができる。
【００１７】
これらのうち、アジピン酸、クエン酸水和物及びマロン酸は、金属銅の腐食を防止することができるため好ましい。また、ショ糖は廃液処理が容易で半導体製品への影響がないため好ましい。
【００１８】
分散媒は、これら砥粒材料を溶解することのできる液体であれば特に限定されるものではないが、例えば、分散媒としては、つぎの（１）〜（５）を用いることができる。
（１）フッ化水素酸、塩酸、硫酸、硝酸、酢酸及び有機酸のうちの少なくともいずれかの酸を含む酸性溶液（好ましくはｐＨ２〜４）
（２）アンモニア水、水酸化カリウム、水酸化ナトリウム及びアミンのうちの少なくともいずれかの塩基を含むアルカリ性溶液（好ましくはｐＨ９〜１１）
（３）上記酸と上記塩基との塩を含む溶液
（４）水
（５）有機溶剤（好ましくは炭素数１〜５の脂肪族アルコール）
【００１９】
なお、分散媒は、必要に応じて過酸化水素及びフッ化アンモニウムをさらに含んていてもよく、防腐食剤、分散剤などの添加剤を適宜含めることもできる。砥粒の安定した分散のために、分散媒には、砥粒材料が飽和状態で溶解していることが望ましい。この分散媒中に溶解している砥粒材料が、界面活性剤、分散剤、防腐食剤、緩衝剤などとしての機能を果たしていても差し支えない。
【００２０】
また、本発明では、分散媒が、必要に応じてさらに陽イオン界面活性剤、陰イオン界面活性剤、両性界面活性剤及び有機溶剤のうちの少なくともいずれかを含んでいてもよい。各種界面活性剤の濃度は、砥粒の凝集を回避し、安定した分散性を得るために、分散剤全量に対して臨界ミセル濃度以下又は０．０１ｍｏｌ／Ｌ以下とすることが望ましい。
【００２１】
本発明における砥粒の粒径は、特に限定されるものではなく、被研磨物や要求される平坦性等に応じて、適宜決定することができる。特定の大きさの砥粒を得るには、乾燥した前記砥粒を粉砕し、ふるいで分級する方法がある。また砥粒が溶解している溶液をアトマイザで噴霧状にし、その噴霧状の砥粒を捕集し、乾燥させた後、ふるいで分級する方法もある。
【００２２】
本発明の研磨剤における砥粒の分散量（すなわち、研磨剤単位体積（又は重量）当たりの、固体として存在している砥粒の量）は、被研磨物、要求される平坦性及び研磨速度等に応じて適宜決定することができるが、研磨剤全量に対して１〜５０重量％とすることが好ましく、１〜２０重量％とすることがさらに好ましい。分散媒に溶解せずに固体として砥粒を残すためには、砥粒材料の溶解度を超える量の砥粒を分散媒に加えることにより研磨剤を調製すればよい。したがって、用いる砥粒の量は、研磨条件（溶液の量及び種類、ｐＨ、温度、添加剤等）に応じて適宜決定すればよい。
【００２３】
なお、本発明の研磨剤は、分散媒へ溶解することのできる砥粒を用いるため、例えば、分散媒の量及び／又は温度を変化させることにより、研磨中に、研磨剤中の砥粒の分散量を動的に変化させることができる。具体的には、本発明では、研磨剤中の分散媒の量を変化させることにより、研磨剤中に固体として分散する砥粒の分散量を変化させることができる。すなわち、本発明では、研磨剤に分散媒を追加することにより、砥粒の一部を分散媒中に溶解させて分散量を低下させることができる、逆に、研磨剤から分散媒の一部を除去することにより、分散媒中に溶解していた砥粒材料を再結晶させることで砥粒を生成させ、分散量を増加させることができる。また、研磨剤の温度を変化させることにより、砥粒の分散媒への溶解度を変化させて、研磨剤中に固体として分散する砥粒の分散量を変化させることができる。
【００２４】
また、本発明では、本発明の研磨剤を用いて研磨を行う研磨方法と、該研磨方法を用いる半導体装置の製造方法とが提供される。本発明の研磨剤は、樹脂、導体、セラミックといった、電気・電子材料、磁性材料、光学材料などの研磨に適し、特に半導体素子、配線基板などの、高い平坦性及び清浄性を要求される電気・電子装置の製造における、導体膜や絶縁膜などの研磨に特に好適である。
【００２５】
例えば、プラズマシリコン酸化膜、CVD（Chemical Vapor Deposition）シリコン酸化膜、PVD（Physical Vapor Deposition）シリコン酸化膜といった層間絶縁膜の化学機械研磨による平坦化を行った後の半導体ウエハ２の表面には、図１（ａ）に示すように、砥粒１が付着している。しかし、本発明によれば、研磨により発生する熱によって砥粒材料の溶解度が増加するため、砥粒が分散媒中に溶解することから、被研磨面に付着する砥粒１が少なく、また、付着した砥粒１を洗浄液に溶解させることにより、図１（ｂ）に示すように、完全な除去を容易に行うことができるため、従来の研磨剤に比べて、はるかに容易に清浄な被研磨面を得ることができる。なお、洗浄液としては、分散媒に用いている溶剤など、砥粒材料を溶解することのできる液体を適宜選択することができる。
【００２６】
【実施例】
以下に、本発明の実施例について図２を用いて説明するが、本発明はこれに限定されるものではない。
【００２７】
本実施例では、表１に示す化合物からなる砥粒（粒径１５０ｎｍ）を研磨剤１００ｇ当たり３０ｇ分散させた研磨剤を調製し、これを用いて酸化膜を研磨することにより、半導体基板表面を平坦化させた。なお、各表１には各化合物の常温（２５℃）における溶解度を併記した。
【００２８】
【表１】
0003945964.tif 000002
【００２９】
（１）研磨剤の調製
まず、ｐＨを１１に調節したアンモニア溶液に、NH4HCO3粒子を溶解させて飽和させた溶液に、さらに一次粒径（各砥粒の粒径）が３０ｎｍ、二次粒径（凝集しているときの砥粒の粒径）が１５０ｎｍの砥粒を、研磨剤１００ｇ当たり３０ｇ添加し、分散させて、研磨剤を得た。
【００３０】
（２）研磨条件
研磨装置にはアプライドマテリアル社製の研磨装置を用い、研磨時のヘッド回転数を９０ｒｐｍ、プラテン回転数を９０ｒｐｍとし、２５℃の研磨剤を２００ｍＬ／分の供給量で供給しながら研磨を行った。このとき、研磨中に液温が上昇しないよう、研磨温度を２５℃に制御した。
【００３１】
（３）半導体基板の作製
まず、図２に示すように、半導体基板３表面に酸化膜４を形成し、さらにその表面にAl配線５を形成して、表面に段差を備える半導体基板（図２（ａ））を作製した。この基板の表面に、酸化膜４及び配線５の露出面を覆うように、研磨ストッパ層である窒化シリコン膜６を形成した（図２（ｂ））。
【００３２】
続いて、配線４により形成された段差を埋めるように、ＣＶＤにより酸化膜７を形成した後（図２（ｃ））、この酸化膜７を、上述の工程（１）で調製した研磨剤を用いて、表面が平坦になるように研磨装置により研磨した（図２（ｄ））。これにより、表面が平坦な層間絶縁膜８を備える半導体基板９が得られた。
【００３３】
最後に、この基板９を、大日スクリーン（株）製ブラシ洗浄装置により水洗して研磨剤を除去した後、酸化膜７の表面を光学顕微鏡及び走査型電子顕微鏡で観察したところ、スクラッチ及び酸化膜７中への砥粒の埋め込みは認められず、実施例１〜１２のいずれの研磨剤を用いた場合も、酸化膜７に良好な平坦性が付与されていることが確認できた。
【００３４】
なお、各実施例により得られた半導体基板の不良率は、従来の研磨剤（一次粒径３０ｎｍ、二次粒径１５０ｎｍのシリカ粒子を砥粒として用い、これをｐＨ１１に調節したアンモニア溶液に分散させたもの）を用いて基板を研磨、水洗した場合に比べて、５％少なかった。これにより、各実施例の研磨剤によれば、半導体製品を高品質、高歩留まりで製造できることが明らかになった。
【００３５】
【発明の効果】
本発明によれば、研磨後に付着している半導体基板などの被研磨物の表面や研磨装置内などに付着している砥粒を効率よく除去することができるため、半導体製品等を低コストで高品質、高歩留まりに製造できる。さらに、本発明によれば、研磨剤における砥粒の分散量を容易に制御できるため、研磨量・研磨速度の木目細かな制御を行うことができる。また、砥粒を溶解させることができるため、研磨剤から砥粒を分離することなく廃液処理を行うことができる。なお、本発明は、半導体ウエハのみならず、薄膜デバイス、薄膜ディスク等の基板にも適用することができる。
【図面の簡単な説明】
【図１】  本発明の基本概念図である。
【図２】  半導体基板の製造工程の一部を示す断面図である。
【符号の説明】
１…砥粒、２…半導体ウエハ、３…半導体基板、４…酸化膜、５…Al配線、６…窒化ケイ素膜、７…酸化膜、８…層間絶縁膜、９…半導体基板。
【図１】
0003945964.tif 000003
【図２】
0003945964.tif 000004